(57)【要約】      （修正有）【課題】高速応答特性及び低粘度などを実現するための液晶組成物を提供すること。【解決手段】下記一般式１で表わされる化合物を含む組成物。2017008307.tif 000069具体的は例えば下記構造の化合物が例示される。2017008307.tif 000070【選択図】図１
2017008307.tif 000002
【特許請求の範囲】
【請求項１】
一般式１：
【化１】
2017008307.tif 000057
（ｎは、０、１、又は２であり、
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又は１〜３個のＦを含む炭素数１〜５のアルキルであり、このとき、ＣＨ２基は、それぞれ互いに独立して、Ｏ原子に置換可能であり、
Ｒ１は、水素又は炭素数１〜１５のアルキルを示し、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換され、
Ｒ１、Ｆは、それぞれフルオロが置換されてもよく、或いは、置換されなくてもよいことを示し、前記
【化２】
2017008307.tif 000058
は、それぞれ互いに独立して、
【化３】
2017008307.tif 000059
よりなる群から選ばれるいずれか一種以上である）
で表わされる化合物を含む、液晶組成物。
【請求項２】
前記一般式１で表わされる化合物は、下記一般式１−１〜一般式１−１４で表わされる化合物から選ばれるいずれか一種以上である、請求項１に記載の液晶組成物：
【化４】
2017008307.tif 000060
。
【請求項３】
前記一般式１で表わされる化合物の含量が、１重量％〜３０重量％である、請求項１に記載の液晶組成物。
【請求項４】
一般式２：
【化５】
2017008307.tif 000061
(Ｒ１及びＲ２は、それぞれ独立して、炭素数１〜１２のアルキル、炭素数１〜１２のアルコキシ又は炭素数２〜１２のアルケニルである)
で表わされる化合物を１種以上含む、請求項１に記載の液晶組成物。
【請求項５】
前記一般式２で表わされる化合物の含量が、５重量％〜６０重量％である、請求項４に記載の液晶組成物。
【請求項６】
一般式３：
【化６】
2017008307.tif 000062
【化７】
2017008307.tif 000063
は、それぞれ独立して、
【化８】
2017008307.tif 000064
よりなる群から選ばれるいずれか一種であり、
Ｒ３及びＲ４は、それぞれ独立して、炭素数１〜１２のアルキル、炭素数１〜１２のアルコキシ又は炭素数２〜１２のアルケニルである）
で表わされる化合物を１種以上含む、請求項１に記載の液晶組成物。
【請求項７】
前記一般式３で表わされる化合物の含量が、１重量％〜４０重量％である請求項６に記載の液晶組成物。
【請求項８】
一般式４：
【化９】
2017008307.tif 000065
【化１０】
2017008307.tif 000066
は、それぞれ独立して、
【化１１】
2017008307.tif 000067
よりなる群から選ばれるいずれか一種であり、
Ｆは、フルオロが置換されてもよく、或いは、置換されなくてもよいことを示し、
Ｒ５は、炭素数１〜１２のアルキル、炭素数１〜１２のアルコキシ又は炭素数２〜１２のアルケニルである)
で表わされる化合物を１種以上含む、請求項１に記載の液晶組成物。
【請求項９】
前記一般式４で表わされる化合物の含量が、１重量％〜４０重量％である、請求項８に記載の液晶組成物。
【請求項１０】
一般式５：
【化１２】
2017008307.tif 000068
（Ｒ６は、炭素数１〜１２のアルキル、炭素数１〜１２のアルコキシ又は炭素数２〜１２のアルケニルである）
で表わされる化合物を１種以上含み、
前記一般式５で表わされる化合物の含量が１重量％〜１５重量％である、請求項１に記載の液晶組成物。
【発明の詳細な説明】
【技術分野】
【０００１】
本発明は、液晶組成物に関する。
【背景技術】
【０００２】
液晶表示装置（Ｌｉｑｕｉｄ Ｃｒｙｓｔａｌ Ｄｉｓｐｌａｙ）は、現在最も幅広く用いられているフラットパネル表示装置（Ｆｌａｔ Ｐａｎｅｌ Ｄｉｓｐｌａｙ）の一つである。液晶表示装置は、電場生成電極に電圧を印加して液晶層に電場を生成することにより液晶層の液晶分子の方向を決定し、液晶層を通過する光の透過率を調節する。
【０００３】
液晶表示装置において、液晶組成物は、光の透過率を調節して所望の画像を得る上で非常に重要である。特に、液晶表示装置の用途の多様化に伴い、低電圧駆動、高い電圧保全率（ｖｏｌｔａｇｅ ｈｏｌｄｉｎｇ ｒａｔｉｏ；ＶＨＲ）、広い視野角特性、広い動作温度範囲及び高速応答性などの様々な特性が求められる。
【０００４】
液晶表示装置に高速応答特性などを持たせるために、液晶組成物が有する回転粘度、屈折率、及び弾性係数などの物性を改善する研究が盛んに行われている。
【発明の概要】
【発明が解決しようとする課題】
【０００５】
本発明が解決しようとする課題は、高速応答特性及び低粘度などを実現するための液晶組成物を提供することである。
【課題を解決するための手段】
【０００６】
このような課題を解決するためになされた本発明の一実施形態による液晶組成物は、下記一般式１で表わされる化合物を含む。
【化１】
2017008307.tif 000003
【０００７】
一般式１において、
ｎは、０、１、又は２であり、
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又は１〜３個のＦを含む炭素数１〜５のアルキルであり、このとき、ＣＨ２基は、それぞれ互いに独立して、Ｏ原子に置換可能であり、
Ｒ１は、水素又は炭素数１〜１５のアルキルを示し、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換され、
Ｒ１、Ｆは、それぞれフルオロが置換されてもよく、或いは、置換されなくてもよいことを示し、ここで
【化２】
2017008307.tif 000004
は、それぞれ互いに独立して、下記の
【化３】
2017008307.tif 000005
よりなる群から選ばれるいずれか一種以上である。
【０００８】
好ましくは、液晶組成物の一般式１で表わされる化合物は、下記一般式１−１〜一般式１−１４で表わされる化合物から選ばれるいずれか一種以上である。
【化４】
2017008307.tif 000006
2017008307.tif 000007
【０００９】
また、好ましくは、液晶組成物における一般式１で表わされる化合物の含量は、１重量％〜３０重量％である。
【００１０】
さらに、好ましくは、液晶組成物は、下記一般式２で表わされる化合物を１種以上含む。
【化５】
2017008307.tif 000008
一般式２において、Ｒ１及びＲ２は、それぞれ独立して、炭素数１〜１２のアルキル、炭素数１〜１２のアルコキシ又は炭素数２〜１２のアルケニルである。
【００１１】
さらにまた、好ましくは、液晶組成物における一般式２で表わされる化合物の含量は、５重量％〜６０重量％である。
【００１２】
さらにまた、好ましくは、液晶組成物は、下記一般式３で表わされる化合物を１種以上含む。
【００１３】
【化６】
2017008307.tif 000009
ここで
【化７】
2017008307.tif 000010
は、それぞれ独立して、
【化８】
2017008307.tif 000011
よりなる群から選ばれるいずれか一種であり、
Ｒ３及びＲ４は、それぞれ独立して、炭素数１〜１２のアルキル、炭素数１〜１２のアルコキシ又は炭素数２〜１２のアルケニルである。
【００１４】
さらにまた、好ましくは、液晶組成物における一般式３で表わされる化合物の含量は、１重量％〜４０重量％である。
【００１５】
さらにまた、好ましくは、液晶組成物は、下記一般式４で表わされる化合物を１種以上含む。
【化９】
2017008307.tif 000012
ここで
【化１０】
2017008307.tif 000013
は、それぞれ独立して、
【化１１】
2017008307.tif 000014
よりなる群から選ばれるいずれか一種であり、
Ｆは、フルオロが置換されてもよく、或いは、置換されなくてもよいことを示し、
Ｒ５は、炭素数１〜１２のアルキル、炭素数１〜１２のアルコキシ又は炭素数２〜１２のアルケニルである。
【００１６】
さらにまた、好ましくは、液晶組成物における一般式４で表わされる化合物の含量は、１重量％〜４０重量％である。
【００１７】
さらにまた、好ましくは、液晶組成物は、下記一般式５で表わされる化合物を１種以上含む。
【化１２】
2017008307.tif 000015
【００１８】
Ｒ６は、炭素数１〜１２のアルキル、炭素数１〜１２のアルコキシ又は炭素数２〜１２のアルケニルである。
【００１９】
液晶組成物における一般式５で表わされる化合物の含量は、１重量％〜１５重量％である。
【発明の効果】
【００２０】
以上述べたように、本発明の一実施形態は、液晶表示装置の性能を改善することのできる液晶組成物を提供する。
【図面の簡単な説明】
【００２１】
【図１】本発明の一実施形態による表示装置の画素領域の一部を示す配置図である。
【図２】本発明の一実施形態による表示装置のゲート駆動部のコンタクト孔の断面図及び図１の配置図をＩＩ−ＩＩ線に沿って切り取った断面図である。
【図３】本発明の他の実施形態による表示装置の配置図である。
【図４】図３に示す実施形態による表示装置をＩＶ−ＩＶ線に沿って切り取った断面図である。
【発明を実施するための形態】
【００２２】
以下、添付図面に基づき、本発明の好適な実施形態について、本発明が属する技術分野において通常の知識を有する者が実施できる程度に詳細に説明する。しかしながら、本発明は、ここで説明される実施形態に何ら限定されるものではなく、他の形態に具体化可能である。
【００２３】
図中、様々な層及び領域の厚さは、明確性を図るために、実際の厚さよりも厚く描かれていることもある。明細書全体にわたって同じ部分に対しては同じ図面符号を付する。なお、層、膜、領域、板などが他の部分の「上」にあるとしたとき、それは、他の部分の「真上」にある場合だけではなく、これらの間にさらに他の部分がある場合も含む。逆に、ある部分が他の部分の「真上」にあるときしたとき、これらの間に他の部分がないことを意味する。
【００２４】
以下、添付図面に基づき、本発明の実施形態による化合物、これを含む液晶組成物及びこれを含めて製造した液晶表示装置について詳細に説明する。
【００２５】
本発明の一実施形態による化合物は、下記一般式１で表わされる化合物である。
【化１３】
2017008307.tif 000016
一般式１において、
ｎは、０、１、又は２であり、
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又は１〜３個のＦを含む炭素数１〜５のアルキルであり、このとき、ＣＨ２基は、それぞれ互いに独立して、Ｏ原子に置換可能であり、
Ｒ１は、水素又は炭素数１〜１５のアルキルを示し、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換され、
Ｒ１、Ｆは、それぞれフルオロが置換されてもよく、或いは、置換されなくてもよいことを示し、ここで、
【化１４】
2017008307.tif 000017
は、それぞれ互いに独立して、下記の
【化１５】
2017008307.tif 000018
よりなる群から選ばれるいずれか一種以上である。
【００２６】
一般式１で表わされる化合物は、下記一般式１−１〜一般式１−１４で表わされる化合物から選ばれるいずれか一種以上である。
【化１６】
2017008307.tif 000019
2017008307.tif 000020
【００２７】
前記新規な化合物のうち、一般式１−１の製造工程を図式化すると、下記の通りである。
【化１７】
2017008307.tif 000021
【００２８】
また、一般式１−２の化合物の製造工程を図式化すると、下記の通りである。
【化１８】
2017008307.tif 000022
【００２９】
さらに、一般式１−８の化合物の製造工程を図式化すると、下記の通りである。
【化１９】
2017008307.tif 000023
【００３０】
以上、本発明の一般式１で表わされる化合物の一部の具体例に対する製造工程を図式化して示したが、前記化合物の製造工程が前記製造工程に制限されることはない。
【００３１】
このような新規な化合物は、後述の通り、メタ方向にメチル置換体を有することから、液晶組成物に適用する場合、既存の構造に比べて回転粘度の側面からみて有利な特性を有する。
【００３２】
以下、本発明の一実施形態による液晶組成物について説明する。本発明の一実施形態による液晶組成物は、下記一般式１で表わされる化合物を１種以上含む。
【化２０】
2017008307.tif 000024
【００３３】
一般式１において、ｎは、０、１、又は２であり、Ｒ１は、水素又は炭素数１〜１５のアルキルであり、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換される。
【００３４】
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又はＦを１〜３個含む炭素数１〜５のアルキルであり、このとき、ＣＨ２基は、それぞれ互いに独立して、Ｏ原子に置換可能であり、
Ｒ１、Ｆは、それぞれフルオロが置換されてもよく、或いは、置換されなくてもよいことを示し、
【化２１】
2017008307.tif 000025
は、それぞれ互いに独立して、下記の
【化２２】
2017008307.tif 000026
よりなる群から選ばれるいずれか一種以上である。
【００３５】
一般式１で表わされる化合物は、下記一般式１−１〜一般式１−１４で表わされる化合物から選ばれるいずれか一種以上である。
【化２３】
2017008307.tif 000027
2017008307.tif 000028
【００３６】
このとき、液晶組成物全体において、一般式１で表わされる化合物の適切な含量は、１重量％〜３０重量％である。なお、より好ましくは、５重量％〜２０重量％であり、さらに好ましくは、５重量％〜１５重量％である。
【００３７】
液晶組成物全体において、一般式１で表わされる化合物の含量が１重量％未満である場合、低粘性効果が期待できないため好ましくない。
【００３８】
また、液晶組成物全体において、一般式１で表わされる化合物の含量が３０重量％を超える場合、低温安定性が劣る。
【００３９】
液晶組成物は、下記一般式２で表わされる化合物を１種以上含む。
【化２４】
2017008307.tif 000029
【００４０】
一般式２において、Ｒ１及びＲ２は、それぞれ独立して、炭素数１〜１２のアルキル、炭素数１〜１２のアルコキシ又は炭素数２〜１２のアルケニルである。
【００４１】
一般式２で表わされる化合物の含量は、５重量％〜６０重量％である。
【００４２】
液晶組成物は、下記一般式３で表わされる化合物を１種以上含む。
【化２５】
2017008307.tif 000030
ここで
【化２６】
2017008307.tif 000031
は、それぞれ独立して、
【化２７】
2017008307.tif 000032
よりなる群から選ばれるいずれか一種であり、
Ｒ３及びＲ４は、それぞれ独立して、炭素数１〜１２のアルキル、炭素数１〜１２のアルコキシ又は炭素数２〜１２のアルケニルである。
【００４３】
一般式３で表わされる化合物の含量は、１重量％〜４０重量％である。
【００４４】
液晶組成物は、下記一般式４で表わされる化合物を１種以上含む。
【化２８】
2017008307.tif 000033
ここで
【化２９】
2017008307.tif 000034
は、それぞれ独立して、
【化３０】
2017008307.tif 000035
よりなる群から選ばれるいずれか一種であり、
Ｒ５は、炭素数１〜１２のアルキル、炭素数１〜１２のアルコキシ又は炭素数２〜１２のアルケニルであり、Ｆは、フルオロが置換されてもよく、或いは、置換されなくてもよいことを示す。
【００４５】
一般式４で表わされる化合物の含量は、１％〜４０％である。
【００４６】
液晶組成物は、下記一般式５で表わされる化合物を１種以上含む。
【化３１】
2017008307.tif 000036
【００４７】
Ｒ６は、炭素数１〜１２のアルキル、炭素数１〜１２のアルコキシ又は炭素数２〜１２のアルケニルである。
【００４８】
一般式５で表わされる化合物の含量は、１重量％〜１５重量％である。
【００４９】
このとき、本発明の一実施形態による液晶組成物は、一般式１で表わされる化合物を含み、一般式２〜一般式５で表わされる化合物を全て含んでいてもよく、一般式２〜一般式５の化合物のうちの一部のみを含んでいてもよい。
【００５０】
すなわち、本発明の一実施形態による液晶組成物は、一般式１で表わされる化合物を必須構造として含み、一般式２〜５で表わされる化合物は、必要に応じて適正な割合にて含む。
【００５１】
以下、本発明の一実施形態による液晶化合物の物性評価結果について説明する。
【００５２】
下記表１は、本発明の一実施形態による新規な化合物及び比較例の化合物に対してＴｎｉ、△ｎ、誘電率異方性（△ε）、回転粘度（γ１）を測定した結果を示すものである。
【表１】
2017008307.tif 000037
【００５３】
表１から明らかなように、本願発明の一実施形態による化合物は、比較例に比べて回転粘度が下がった。
【００５４】
表１を参照すると、本発明の実施例による化合物は、メタ方向がメチル基に置換されている。しかしながら、比較例による化合物の場合、メタ方向がメチル基に置換されていない。
【００５５】
すなわち、３リング構造を比較すると、本願発明のようにメタ方向がメチル基に置換された一般式１−１の化合物は、比較例の化合物に比べて回転粘度が下がることが確認できた。
【００５６】
同様に、４リング構造を比較すると、本願発明のようにメタ方向がメチル基に置換された一般式１−８の化合物が、比較例３の化合物に比べて回転粘度が格段に改善されることが確認できる。
【００５７】
以下、本発明の一実施形態による液晶組成物の物性を測定した結果について説明する。
【００５８】
表２は、比較例及び本発明の実施例による液晶組成物の物性を測定した結果を示すものである。また、下記表３は、各比較例及び本発明の実施例による液晶組成物に含まれている液晶シングルの含量を示すものである。
【表２】
2017008307.tif 000038
【表３】
2017008307.tif 000039
2017008307.tif 000040
【００５９】
表２を参照すると、比較例による液晶組成物（比較例１）と、一般式１で表わされる化合物を含む本願発明の実施例による液晶組成物（実施例１〜３）のＴｎｉ、△ｎ、誘電率異方性（△ε）が同等レベルを示し、且つ、回転粘度（γ１）が改善されたことが確認できる。
【００６０】
表３は、実験に供された本発明の比較例及び実施例の液晶組成物に含まれている液晶シングル群の種類及び含量を示すものである。表３を参照すると、本発明の実施例による液晶組成物は、高い誘電率異方性を有するテルフェニル系７番液晶シングルの含量が少ないか（実施例１）、或いは、含んでいない（実施例２）。
【００６１】
しかしながら、表２を参照すると、本発明の実施例による液晶組成物は、テルフェニル系液晶シングルの含量が少ないか、或いは、含んでいなくても、同等又は類似のレベルの誘電率異方性を有しながらも回転粘度特性を改善することができる。
【００６２】
すなわち、テルフェニル系化合物は高い誘電率異方性を有するため、液晶組成物に主な成分として所定の割合にて含有されていなければならない。しかしながら、本願発明のように一般式１で表わされる化合物を含む場合、テルフェニル系液晶シングルの含量を減らしながらも、同等又は改善された物性を維持することができる。
【００６３】
すなわち、既存の液晶組成物の必須構造として用いられてきたテルフェニル系化合物を用いなくても、本願発明の一実施形態による新規なメタ位置にメチル基が置換されたシングルである一般式１で表わされる化合物を用いて同等又は類似の性能を確保することができる。
【００６４】
以下、上述した液晶組成物を含む液晶表示装置について、図１及び図２に基づいて説明する。しかしながら、後述する表示装置の構造は単なる例示的なものに過ぎず、これとは異なる構造の液晶表示装置にも本発明の液晶組成物が適用可能であるということはいうまでもない。
【００６５】
図１は、本発明の一実施形態による表示装置の画素領域の一部を示す配置図であり、図２は、本発明の一実施形態による表示装置のゲート駆動部のコンタクト孔の断面図及び図１の配置図をＩＩ−ＩＩ線に沿って切り取った断面図である。
【００６６】
透明ガラス製又はプラスチック製の絶縁基板１１０の上にゲート線１２１を有するゲート導電体が形成されている。
【００６７】
ゲート線１２１は、ゲート電極１２４及び他の層又は外部駆動回路との接続のための広い先端部（図示せず）を備える。ゲート線１２１は、アルミニウム（Ａｌ）やアルミニウム合金などアルミニウム系金属、銀（Ａｇ）や銀合金など銀系金属、銅（Ｃｕ）や銅合金など銅系金属、モリブデン（Ｍｏ）やモリブデン合金などモリブデン系金属、クロム（Ｃｒ）、タンタル（Ｔａ）及びチタン（Ｔｉ）などにより作製される。しかしながら、ゲート線１２１は、物理的な性質が異なる少なくとも２つの導電膜を有する多重膜構造を有してもよい。
【００６８】
ゲート導電体１２１の上には、窒化ケイ素（ＳｉＮｘ）又は酸化ケイ素（ＳｉＯｘ）などからなるゲート絶縁膜１４０が形成されている。ゲート絶縁膜１４０は、物理的な性質が異なる少なくとも２つの絶縁層を有する多層膜構造を有する。
【００６９】
ゲート絶縁膜１４０の上には、非晶質ケイ素又は多結晶ケイ素などにより作製された半導体１５４が形成されている。半導体１５４は、酸化物半導体を備える。
【００７０】
半導体１５４の上には、オーミック性コンタクト部材１６３、１６５が形成されている。オーミック性コンタクト部材１６３、１６５は、リンなどのｎ型不純物が高濃度にドープされているｎ＋水素化非晶質ケイ素などの物質により作製されるか、あるいは、シリサイドにより作製される。オーミック性コンタクト部材１６３、１６５は、対をなして半導体１５４の上に配置される。半導体１５４が酸化物半導体である場合、オーミック性コンタクト部材１６３、１６５は省略可能である。
【００７１】
オーミック性コンタクト部材１６３、１６５及びゲート絶縁膜１４０の上には、ソース電極１７３を有するデータ線１７１及びドレイン電極１７５を有するデータ導電体が形成されている。
データ線１７１は、他の層又は外部駆動回路との接続のための広い先端部（図示せず）を備える。データ線１７１はデータ信号を送信し、主として縦方向に伸びてゲート線１２１と交差する。
【００７２】
このとき、データ線１７１は、液晶表示装置の最大の透過率を得るために折れ曲がった形状を呈する第１の折曲部を有し、折曲部は、画素領域の中間領域において接続されてＶ字状を呈する。画素領域の中間領域には、第１の折曲部と所定の角度をなすように折れ曲がった第２の折曲部がさらに配設される。
【００７３】
データ線１７１の第１の折曲部は、ゲート線１２１が伸びている方向（ｘ方向）と９０°をなす縦基準線（ｙ、ｙ方向に伸びている基準線）と約７°をなすように折れ曲がっている。画素領域の中間領域に配置されている第２の折曲部は、第１の折曲部と約７°〜約１５°をなすようにさらに折れ曲がっている。
【００７４】
ソース電極１７３はデータ線１７１の一部であり、データ線１７１と同一線上に配置される。ドレイン電極１７５は、ソース電極１７３と平行に伸びるように形成されている。このため、ドレイン電極１７５は、データ線１７１の一部と平行である。
【００７５】
ゲート電極１２４、ソース電極１７３及びドレイン電極１７５は、半導体１５４とともに一つの薄膜トランジスタ（ｔｈｉｎ ｆｉｌｍ ｔｒａｎｓｉｓｔｏｒ：ＴＦＴ）をなし、薄膜トランジスタのチャンネルは、ソース電極１７３とドレイン電極１７５との間の半導体１５４に形成される。
【００７６】
本発明の実施形態による液晶表示装置は、データ線１７１と同一線の上に配設されるソース電極１７３及びデータ線１７１と平行に伸びているドレイン電極１７５を備えることにより、データ導電体が占める面積を広げなくても薄膜トランジスタの幅を広げることができる。これにより、液晶表示装置の開口率が上がる。
【００７７】
データ線１７１及びドレイン電極１７５は、モリブデン、クロム、タンタル及びチタンなど耐火性金属又はこれらの合金により作製されることが好ましく、耐火性金属膜（図示せず）及び低抵抗導電膜（図示せず）を有する多重膜構造を有する。多重膜構造の例としては、クロム又はモリブデン（合金）下部膜とアルミニウム（合金）上部膜の二重膜、モリブデン（合金）下部膜とアルミニウム（合金）中間膜とモリブデン（合金）上部膜の三重膜が挙げられる。しかしながら、データ線１７１及びドレイン電極１７５は、これらに加えて、種々の金属又は導電体により作製可能である。データ線１７１の幅は、約３．５μｍ±０．７５である。
【００７８】
データ導電体１７１、１７３、１７５、ゲート絶縁膜１４０及び半導体１５４の露出された部分の上には、第１の保護膜１８０ｎが配置されている。第１の保護膜１８０ｎは、有機絶縁物質又は無機絶縁物質などにより作製される。
【００７９】
第１の保護膜１８０ｎの上には、第２の保護膜１８０ｑが配置されている。第２の保護膜１８０ｑは、省略可能である。第２の保護膜１８０ｑは、カラーフィルタである。第２の保護膜１８０ｑがカラーフィルタである場合、第２の保護膜１８０ｑは、基本色のうちの一つを固有に表示し、基本色の例としては、赤色、緑色、青色など三原色又は黄色、青緑色、紫紅色などが挙げられる。図示はしないが、カラーフィルタ１８０ｑは、基本色に加えて、基本色の混合色又は白色を表示するカラーフィルタをさらに備える。
【００８０】
第２の保護膜１８０ｑの上には、第２の電極２７０が形成されている。第２の電極２７０は、面状であり、基板１１０の全面の上に分割のない１枚のプレート状に形成されており、ドレイン電極１７５の周りに対応する領域に配置されている開口部（図示せず）を有する。すなわち、第２の電極２７０は、平板状を呈する。 
【００８１】
隣の画素に配設される第２の電極２７０は互いに接続されて、表示領域の外部から供給される所定の大きさの共通電圧を受け取る。
【００８２】
第２の電極２７０の上には、第３の保護膜１８０ｚが配置されている。第３の保護膜１８０ｚは、有機絶縁物質又は無機絶縁物質などにより作製される。
【００８３】
第３の保護膜１８０ｚの上には、第１の電極１９１が形成されている。第１の電極１９１は、データ線１７１の第１の折曲部及び第２の折曲部と略平行な曲がり辺を備える。第１の電極１９１は複数の第１の切欠部９２を有し、複数の第１の切欠部９２により限定される複数の第１の枝電極１９２を備える。
【００８４】
第１の保護膜１８０ｎ、第２の保護膜１８０ｑ及び第３の保護膜１８０ｚには、ドレイン電極１７５を露出させる第１のコンタクト孔１８５が形成されている。第１の電極１９１は、第１のコンタクト孔１８５を介してドレイン電極１７５と物理的・電気的に接続されて、ドレイン電極１７５から電圧が印加される。
【００８５】
図示はしないが、第１の電極１９１及び第３の保護膜１８０ｚの上には配向膜が塗布されており、配向膜は水平配向膜であり、所定の方向にラビングされている。しかしながら、本発明の他の一実施形態による液晶表示装置によれば、配向膜は光反応物質を含んで光配向される。
【００８６】
第１の電極１９１は画素電極であり、第２の電極２７０は共通電極である。
【００８７】
以下、上部表示板２００について説明する。
【００８８】
透明ガラス製又はプラスチック製の絶縁基板２１０の上に、遮光部材２２０が形成されている。遮光部材２２０はブラックマトリックスとも呼ばれ、光漏れを防ぐ。
【００８９】
また、基板２１０の上には、複数のカラーフィルタ２３０が形成されている。下部表示板１００の第２の保護膜１８０ｑがカラーフィルタである場合、上部表示板２００のカラーフィルタ２３０は省略可能である。なお、上部表示板２００の遮光部材２２０もまた下部表示板１００に形成される。
【００９０】
カラーフィルタ２３０及び遮光部材２２０の上には、オーバコート膜２５０が形成されている。オーバコート膜２５０は有機絶縁物により作製され、カラーフィルタ２３０が露出されることを防ぎ、平坦面を提供する。オーバコート膜２５０は省略可能である。
【００９１】
オーバコート膜２５０の上には、配向膜が配置されている。
【００９２】
下部表示板１００と上部表示板２００との間には、液晶層３が介在する。本発明の一実施形態による液晶層３は、具体的には、上述した液晶組成物を含む。液晶層３の液晶分子３１は、電場がない状態でその長軸が２枚の表示板１００、２００の表面に対して水平に配向される。
【００９３】
すなわち、本発明の一実施形態による液晶表示装置の液晶層は、下記一般式１で表わされる化合物を１種以上含む。
【化３２】
2017008307.tif 000041
【００９４】
一般式１において、ｎは、０、１、又は２であり、Ｒ１は、水素又は炭素数１〜１５のアルキルを示し、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換される。
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又は１〜３個のＦを含む炭素数１〜５のアルキルであり、このとき、ＣＨ２基は、それぞれ互いに独立して、Ｏ原子に置換可能であり、
Ｒ１、Ｆは、それぞれフルオロが置換されてもよく、或いは、置換されなくてもよいことを示し、
ここで
【化３３】
2017008307.tif 000042
は、それぞれ互いに独立して、下記の
【化３４】
2017008307.tif 000043
よりなる群から選ばれるいずれか一種以上である。
【００９５】
一般式１で表わされる化合物は、下記一般式１−１〜一般式１−１４で表わされる化合物から選ばれるいずれか一種以上である。
【化３５】
2017008307.tif 000044
2017008307.tif 000045
【００９６】
このとき、液晶組成物全体において、一般式１で表わされる化合物の適切な含量は、１重量％〜３０重量％である。なお、より好ましくは、５重量％〜２０重量％であり、さらに好ましくは、５重量％〜１５重量％である。
【００９７】
液晶組成物全体において、一般式１で表わされる化合物の含量が１重量％未満である場合、低粘性効果が期待できないため好ましくない。
【００９８】
また、液晶組成物全体において、一般式１で表わされる化合物の含量が３０重量％を超える場合、低温安定性に劣る。
【００９９】
液晶組成物は、下記一般式２で表わされる化合物を１種以上含む。
【化３６】
2017008307.tif 000046
一般式２において、Ｒ１及びＲ２は、それぞれ独立して、炭素数１〜１２のアルキル、炭素数１〜１２のアルコキシ又は炭素数２〜１２のアルケニルである。
【０１００】
一般式２で表わされる化合物の含量は、５重量％〜６０重量％である。
【０１０１】
液晶組成物は、下記一般式３で表わされる化合物を１種以上含む。
【化３７】
2017008307.tif 000047
ここで
【化３８】
2017008307.tif 000048
は、それぞれ独立して、
【化３９】
2017008307.tif 000049
よりなる群から選ばれるいずれか一種であり、
Ｒ３及びＲ４は、それぞれ独立して、炭素数１〜１２のアルキル、炭素数１〜１２のアルコキシ又は炭素数２〜１２のアルケニルである。
【０１０２】
一般式３で表わされる化合物の含量は、１重量％〜４０重量％である。
【０１０３】
液晶組成物は、下記一般式４で表わされる化合物を１種以上含む。
【化４０】
2017008307.tif 000050
ここで
【化４１】
2017008307.tif 000051
は、それぞれ独立して、
【化４２】
2017008307.tif 000052
よりなる群から選ばれるいずれか一種であり、Ｒ５は、炭素数１〜１２のアルキル、炭素数１〜１２のアルコキシ又は炭素数２〜１２のアルケニルであり、Ｆは、フルオロが置換されてもよく、或いは、置換されなくてもよいことを示す。
【０１０４】
一般式４で表わされる化合物の含量は、１％〜４０％である。
【０１０５】
液晶組成物は、下記一般式５で表わされる化合物を１種以上含む。
【化４３】
2017008307.tif 000053
Ｒ６は、炭素数１〜１２のアルキル、炭素数１〜１２のアルコキシ又は炭素数２〜１２のアルケニルである。
【０１０６】
一般式５で表わされる化合物の含量は、１重量％〜１５重量％である。
【０１０７】
このとき、本発明の一実施形態による液晶表示装置に適用される液晶組成物は、一般式１で表わされる化合物を含み、一般式２〜一般式５で表わされる化合物を全て含んでいてもよく、一般式２〜一般式５の化合物のうちの一部のみを含んでいてもよい。
【０１０８】
以上、第２の電極２７０の上に第１の電極１９１が配設される実施形態について説明した。しかしながら、本発明の他の実施形態による液晶表示装置は、第１の電極１９１の上に第２の電極２７０が配設される。
【０１０９】
図３及び図４に基づいて、本発明の他の一実施形態による液晶表示装置について説明する。図３は、本発明の他の一実施形態による液晶表示装置の配置図であり、図４は、図３に示す実施形態による液晶表示装置をＩＶ−ＩＶ線に沿って切り取った断面図である。
【０１１０】
図３及び図４を参照すると、本実施形態による液晶表示装置は、図１及び図２に示す実施形態による液晶表示装置と略同じである。
【０１１１】
まず、下部表示板１００について説明する。
【０１１２】
絶縁基板１１０の上にゲート線１２１を有するゲート導電体が形成されている。
【０１１３】
ゲート導電体１２１の上には、窒化ケイ素（ＳｉＮｘ）又は酸化ケイ素（ＳｉＯｘ）などからなるゲート絶縁膜１４０が形成されている。
【０１１４】
ゲート絶縁膜１４０の上には、半導体１５４が形成されている。
【０１１５】
半導体１５４の上には、オーミック性コンタクト部材１６３、１６５が形成されている。半導体１５４が酸化物半導体である場合、オーミック性コンタクト部材１６３、１６５は省略可能である。
【０１１６】
オーミック性コンタクト部材１６３、１６５及びゲート絶縁膜１４０の上には、ソース電極１７３を有するデータ線１７１及びドレイン電極１７５を有するデータ導電体が形成されている。
【０１１７】
ドレイン電極１７５の真上には、第１の電極１９１が形成されている。第１の電極１９１は面状、すなわち、板状を呈し、一つの画素領域に配置される。
【０１１８】
データ導電体１７１、１７３、１７５、ゲート絶縁膜１４０、半導体１５４の露出された部分及び第１の電極１９１の上には、保護膜１８０が配置される。しかしながら、本発明の他の実施形態による液晶表示装置においては、第１の電極１９１とデータ線１７１との間に保護膜１８０が配置され、第１の電極１９１は、保護膜１８０に形成されたコンタクト孔（図示せず）を介してドレイン電極１７５と接続される。
【０１１９】
保護膜１８０の上には、第２の電極２７０が形成されている。第２の電極２７０は互いに接続されて、表示領域の外部に配置されている共通電圧印加部から共通電圧が印加される。
【０１２０】
第２の電極２７０は、データ線１７１の第１の折曲部及び第２の折曲部と略平行な曲がり辺を備え、隣の画素に配置されている第２の電極２７０は互いに接続されている。第２の電極２７０は、複数の第２の切欠部２７２を有し、複数の第２の切欠部２７２により限定される複数の第２の枝電極２７１を備える。
【０１２１】
図示はしないが、第２の電極２７０及び保護膜１８０の上には配向膜が塗布されており、配向膜は水平配向膜であり、所定の方向にラビングされている。しかしながら、本発明の他の一実施形態による液晶表示装置によれば、配向膜は光反応物質を含んで、光配向される。
【０１２２】
第１の電極１９１は画素電極であり、第２の電極２７０は共通電極である。
【０１２３】
以下、上部表示板２００について説明する。
【０１２４】
絶縁基板２１０の上に遮光部材２２０が形成されている。また、基板２１０の上には、複数のカラーフィルタ２３０が形成されている。カラーフィルタ２３０は下部表示板１００の上に配置され、この場合、遮光部材２２０もまた下部表示板１００に配置される。
【０１２５】
カラーフィルタ２３０及び遮光部材２２０の上には、オーバコート膜２５０が形成されている。オーバコート膜２５０は省略可能である。
【０１２６】
オーバコート膜２５０の上には、配向膜が配置されている。
【０１２７】
下部表示板１００と上部表示板２００との間には、液晶層３が介在する。本発明の一実施形態による液晶層３は、具体的には、上述した液晶組成物を含む。同じ構成要素についての具体的な説明は省略する。すなわち、本実施形態による液晶表示装置の液晶組成物は、下記一般式１で表わされる化合物を１種以上含む。
【化４４】
2017008307.tif 000054
一般式１において、ｎは、０、１、又は２であり、Ｒ１は、水素又は炭素数１〜１５のアルキルを示し、このとき、一つ以上のＣＨ２基は、それぞれ互いに独立して、Ｏ原子が互いに直接的に連結されていない方式により−Ｃ≡Ｃ−、−ＣＦ２Ｏ−、−ＣＨ＝ＣＨ−、−Ｏ−、−ＣＯ−Ｏ−、−Ｏ−ＣＯ−又は−Ｏ−ＣＯ−Ｏ−に置換され、１〜３個の水素原子はハロゲンに置換される。 
Ｘは、Ｆ、Ｃｌ、ＣＦ３、ＣＦ２ＣＦ３ＣＨＦ２、ＣＨ２Ｆ、ＯＣＦ３、ＣＮ、ＮＣＳ、又は１〜３個のＦを含む炭素数１〜５のアルキルであり、ここで、ＣＨ２基は、それぞれ互いに独立して、Ｏ原子に置換可能であり、
Ｒ１、Ｆは、それぞれフルオロが置換されてもよく、或いは、置換されなくてもよいことを示し、
ここで
【化４５】
2017008307.tif 000055
は、それぞれ互いに独立して、下記の
【化４６】
2017008307.tif 000056
よりなる群から選ばれるいずれか一種以上である。
【０１２８】
以上、本発明の好適な実施形態について詳細に説明したが、本発明の権利範囲はこれらに制限されるものではなく、下記の特許請求の範囲において定義している基本概念を用いた当業者の色々な変形及び改良形態もまた、本発明の権利範囲に属するものである。
【符号の説明】
【０１２９】
３：液晶層
３１：液晶分子
１００：下部表示板
２００：上部表示板
１２１：ゲート線
１４０：ゲート絶縁膜
２３０：カラーフィルタ
２７０：第２の電極
１９１：第１の電極
【図１】
2017008307.tif 000071
【図２】
2017008307.tif 000072
【図３】
2017008307.tif 000073
【図４】
2017008307.tif 000074